(57)【特許請求の範囲】
【請求項１】
窒素酸化物を還元剤であるアンモニアと共に反応させて窒素と水に分解する際に用いる脱硝触媒で、かつ触媒有効成分が酸化チタン、バナジウム、およびタングステンである脱硝触媒の調製方法において、該方法は、
シリカゾルと水の混合液に酸化チタン粉末を加えてスラリーを調製する工程と、
このスラリーにメタバナジン酸アンモニウム粉末を加える工程と、
このスラリーにメタタングステン酸アンモニウムの水溶液を加える工程と、
このスラリーにハニカム構造体を浸漬する工程と、
このハニカム構造体を焼成する工程とを含み、
該メタバナジン酸アンモニウム粉末は、粒径１０μｍ以下の粒子が、累積含有率で２０〜３０％含まれているものであることを特徴とする、脱硝触媒の調製方法。
【請求項２】
粒径が１０μｍを越えかつ２７μｍ以下のメタバナジン酸アンモニウム粉末粒子、粒径が２７μｍを越えかつ６０μｍ以下のメタバナジン酸アンモニウム粉末粒子、粒径が６０μｍを越えかつ粒径２５０μｍ以下のメタバナジン酸アンモニウム粉末粒子が、それぞれ累積含有率で２０〜３０％、２５〜３５％、１５〜２５％の範囲で含まれていることを特徴とする請求項１に記載の脱硝触媒の調製方法。
【請求項３】
メタバナジン酸アンモニウム粉末が、重油灰等の石油系燃焼灰からバナジウムを回収した再生品であることを特徴とする、請求項１または２に記載の脱硝触媒の調製方法。
【発明の詳細な説明】
【技術分野】
【０００１】
本発明は、例えば、発電用ガスタービンや石炭焚きボイラー等から排出される排ガスに含まれている窒素酸化物を処理する脱硝触媒の調製方法に関するものである。
【背景技術】
【０００２】
一般に、排ガスに含まれる窒素酸化物を処理するために使用される脱硝触媒は、チタニアにバナジウムを担持させたものである。従来の脱硝触媒では、その脱硝性能を向上させるために、触媒担持量や触媒中のバナジウム濃度を増加させる工夫がなされてきた。
【０００３】
本発明者らは、下記の特許文献１に記載のように、セラミック繊維シートまたはそれを成形してハニカム状に加工した担体にチタニアを担持し、これをバナジウム溶液に浸漬して、バナジウムを含浸担持させる方法や、シリカゾルにチタニア粉末を懸濁させたチタニアスラリーにバナジウムを添加して調製したスラリーを、上記担体に担持させて、脱硝触媒を調製してきた。
【先行技術文献】
【特許文献】
【０００４】
【特許文献１】特開２００８−１５５１３３号公報
【発明の概要】
【発明が解決しようとする課題】
【０００５】
しかしながら、上記の従来法では、いずれも材料を多く使用するため、触媒コストの上昇を伴うという問題があった。
【０００６】
本発明の目的は、上記の従来技術の問題を解決し、触媒活性を向上させることができて、しかも触媒の製造コストの上昇を伴わない、脱硝触媒の調製方法を提供しようとすることにある。
【課題を解決するための手段】
【０００７】
本発明者らは、上記の点に鑑み鋭意研究を重ねた結果、触媒の有効成分である金属化合物よりなる前駆体の粉末として、粒径が細かい粒子を含む材料を用いることで、触媒性能を向上させ得ることを見出し、本発明を完成するに至った。
【０００８】
上記の目的を達成するために、請求項１の脱硝触媒の調製方法の発明は、窒素酸化物を還元剤であるアンモニアと共に反応させて窒素と水に分解する際に用いる脱硝触媒で、かつ触媒有効成分が酸化チタン、バナジウム、およびタングステンである脱硝触媒の調製方法において、該方法は、
シリカゾルと水の混合液に酸化チタン粉末を加えてスラリーを調製する工程と、
このスラリーにメタバナジン酸アンモニウム粉末を加える工程と、
このスラリーにメタタングステン酸アンモニウムの水溶液を加える工程と、
このスラリーにハニカム構造体を浸漬する工程と、
このハニカム構造体を焼成する工程とを含み、
該メタバナジン酸アンモニウム粉末は、粒径１０μｍ以下の粒子が、累積含有率で２０〜３０％含まれているものであることを特徴としている。
【０００９】
ここで、メタバナジン酸アンモニウム粉末は、粒径１０μｍ以下の粒子が、累積含有率で２５％以上含まれているものであることが好ましい。
【００１０】
請求項２の発明は、上記請求項１の脱硝触媒の調製方法であって、粒径が１０μｍを越えかつ２７μｍ以下のメタバナジン酸アンモニウム粉末粒子、粒径が２７μｍを越えかつ６０μｍ以下のメタバナジン酸アンモニウム粉末粒子、粒径が６０μｍを越えかつ粒径２５０μｍ以下のメタバナジン酸アンモニウム粉末粒子が、それぞれ累積含有率で２０〜３０％、２５〜３５％、１５〜２５％の範囲で含まれていることを特徴としている。
請求項３の発明は、上記請求項１または２の脱硝触媒の調製方法であって、メタバナジン酸アンモニウム粉末が、重油灰等の石油系燃焼灰からバナジウムを回収した再生品であることを特徴としている。
【発明の効果】
【００１１】
本発明の脱硝触媒の調製方法は、窒素酸化物を還元剤であるアンモニアと共に反応させて窒素と水に分解する際に用いる脱硝触媒で、かつ触媒有効成分が酸化チタン、バナジウム、およびタングステンである脱硝触媒の調製方法において、バナジウムの前駆体がメタバナジン酸アンモニウム粉末であり、該メタバナジン酸アンモニウム粉末は、粒径１０μｍ以下の粒子が、累積含有率で２０％以上含まれているものであることを特徴とするもので、請求項１の発明によれば、脱硝触媒の触媒活性を向上させることができて、しかも触媒の製造コストの上昇を伴わないという効果を奏する。
【００１２】
請求項２の発明は、請求項１に記載の脱硝触媒の調製方法であって、メタバナジン酸アンモニウム粉末が、重油灰等の石油系燃焼灰からバナジウムを回収した再生品であることを特徴とするもので、請求項２の発明によれば、脱硝触媒の触媒活性を向上させることができて、しかもメタバナジン酸アンモニウム粉末が、回収再生品であるために、触媒の製造コストが非常に安くつくという効果を奏する。
【図面の簡単な説明】
【００１３】
【図１】図１は、従来の脱硝触媒の製造に使用されるメタバナジン酸アンモニウム・ＡＭＶ（ａ）粉末の粒度分布測定の結果を示すグラフである。
【図２】図２は、本発明の脱硝触媒の製造に使用されるメタバナジン酸アンモニウム・ＡＭＶ（ｂ）粉末の粒度分布測定の結果を示すグラフである。
【図３】図３は、脱硝触媒の性能を評価するための脱硝実験装置のフローシートである。
【発明を実施するための形態】
【００１４】
つぎに、本発明の実施の形態を説明するが、本発明はこれらに限定されるものではない。
【００１５】
本発明による脱硝触媒の調製方法は、窒素酸化物を還元剤であるアンモニアと共に反応させて窒素と水に分解する際に用いる脱硝触媒で、かつ触媒有効成分が酸化チタン、バナジウム、およびタングステンである脱硝触媒の調製方法であって、バナジウムの前駆体がメタバナジン酸アンモニウム粉末であり、該メタバナジン酸アンモニウム粉末は、粒径１０μｍ以下の粒子が、累積含有率で２０％以上含まれているものであることを特徴としている。
【００１６】
ここで、メタバナジン酸アンモニウム粉末は、粒径１０μｍ以下の粒子が、累積含有率で２５％以上含まれているものであることが好ましい。
【００１７】
また、メタバナジン酸アンモニウム粉末が、重油灰等の石油系燃焼灰からバナジウムを回収した再生品であることが好ましい。
【００１８】
なお、上記脱硝触媒の触媒有効成分のうち、酸化チタンおよびバナジウムが主に脱硝触媒作用を有し、タングステンは助触媒として働くものである。
【００１９】
図１と図２に、２種類のメタバナジン酸アンモニウム（以下、ＡＭＶという）粉末の粒度分布の測定結果を示す。
【００２０】
図１に示すＡＭＶ（ａ）粉末は、粒径が大きい従来の脱硝触媒の調製方法に使用されるメタバナジン酸アンモニウム粉末であって、粒径１０μｍ以下の粒子がほとんど含まれていない。
【００２１】
これに対し、図２に示すＡＭＶ（ｂ）粉末は、粒径が小さい本発明の脱硝触媒の調製方法に使用されるメタバナジン酸アンモニウム粉末であって、粒径１０μｍ以下の粒子が、累積含有率で２５％含まれ、粒径１０μｍを越えかつ粒径２７μｍ以下の粒子が、累積含有率で２５％含まれ、粒径２７μｍを越えかつ粒径６０μｍ以下の粒子が、累積含有率で３０％含まれ、粒径６０μｍを越えかつ粒径２５０μｍ以下の粒子が、累積含有率で２０％含まれている。
【００２２】
さらに、図１と図２において、メタバナジン酸アンモニウム粉末の累積含有率５０％での粒径を見ても、従来の脱硝触媒の調製方法に使用されるＡＭＶ（ａ）粉末では粒径１０３．４μｍであるのに対し、本発明の脱硝触媒の調製方法に使用されるＡＭＶ（ｂ）粉末では粒径２６．４１μｍであり、本発明の脱硝触媒の調製方法に使用されるＡＭＶ（ｂ）粉末の粒径の方が、従来法に使用されるＡＭＶ（ａ）粉末の粒径よりも細かいことがわかる。
【００２３】
本発明の脱硝触媒の調製方法に使用されるＡＭＶ（ｂ）粉末は、粒径が小さい本発明の脱硝触媒の調製方法に使用されるメタバナジン酸アンモニウム粉末であって、粒径１０μｍ以下の粒子が、累積含有率で２０〜３０％、好ましくは２３〜２７％含まれ、粒径１０μｍを越えかつ粒径２７μｍ以下の粒子が、累積含有率で２０〜３０％、好ましくは２３〜２７％含まれ、粒径２７μｍを越えかつ粒径６０μｍ以下の粒子が、累積含有率で２５〜３５％、好ましくは２８〜３２％、粒径６０μｍを越えかつ粒径２５０μｍ以下の粒子が、累積含有率で１５〜２５％、好ましくは１７〜２３％含まれているのが、好ましい。
【００２４】
なお、粒径の小さい本発明の脱硝触媒の調製方法に使用されるＡＭＶ（ｂ）粉末は、重油灰等の石油系燃焼灰からバナジウムを回収した再生品（例えば、鹿島北共同発電株式会社製）である。
【００２５】
この２種類のＡＭＶを用いて調製した触媒の脱硝性能を比較すると、粒径の細かい本発明の脱硝触媒の調製方法に使用されるＡＭＶ（ｂ）粉末を用いた触媒の方が、他方の従来法に使用されるＡＭＶ（ａ）粉末に比べ、約１０％脱硝性能が高くなることが判明した。
【００２６】
これは、脱硝触媒の調製に、より細かな粒径のＡＭＶ（ｂ）粉末を使用することで、チタニアに吸着されるメタバナジン酸アンモニウム粉末粒子のサイズが小さくなり、分散性がよくなるため、結果的に脱硝性能が向上するものと考えられる。
【００２７】
そして、上述したとおり、粒径の小さい本発明の脱硝触媒の調製方法に使用されるＡＭＶ（ｂ）粉末を用いることで、使用する材料を増やすことなく、触媒性能を向上させることができた。
【００２８】
なお、粒径の小さいＡＭＶ（ｂ）粉末としては、市販の薬品を所定の粒度に粉砕したものを用いても良いが、上記のように、重油灰等の石油系燃焼灰からの再生品を用いた方が、粉砕の手間が省けるだけでなく、回収再生品であるために、触媒の製造コストが非常に安くつくので、より好ましい。
【００２９】
上記本発明の脱硝触媒の調製方法に使用されるＡＭＶ（ｂ）粉末において、メタバナジン酸アンモニウム粉末中の粒径１０μｍ以下の粒子が、累積含有率で２０％未満であれば、チタニアに吸着されるメタバナジン酸アンモニウム粉末粒子の量が少なく、充分な触媒活性が得られないので、好ましくない。また、メタバナジン酸アンモニウム粉末中の粒径１０μｍ以下の粒子が、累積含有率で３０％を超えると、粒径の小さいメタバナジン酸アンモニウム粉末の量が多いために、後述するスラリーの調製時にメタバナジン酸アンモニウム粉末がスラリーに沈みにくくなり、混合に時間がかかるので、好ましくない。
【００３０】
そして、本発明の脱硝触媒の調製方法に使用されるＡＭＶ（ｂ）粉末においては、上記のような粒径が小さいメタバナジン酸アンモニウム粉末だけでなく、粒径が相対的に大きいメタバナジン酸アンモニウム粉末が含まれていることが必要であり、粒径が小さいすなわち粒径が１０μｍ以下のメタバナジン酸アンモニウム粉末粒子だけでなく、粒径が１０μｍを越えかつ２７μｍ以下のメタバナジン酸アンモニウム粉末粒子、粒径が２７μｍを越えかつ６０μｍ以下のメタバナジン酸アンモニウム粉末粒子、粒径が６０μｍを越えかつ粒径２５０μｍ以下のメタバナジン酸アンモニウム粉末粒子が、上記の累積含有率の範囲で含まれていることが必要である。
【００３１】
本発明の脱硝触媒の調製方法を実施するには、例えばつぎの２つの実施態様がある。
【００３２】
まず第１に、シリカゾルと水の混合液にチタニア（酸化チタン）粉末を所定の割合で加え、スラリーを調製する。ついで、このスラリーに、粒径１０μｍ以下の粒子が、累積含有率で２０％以上含まれている粒径の小さいメタバナジン酸アンモニウム・ＡＭＶ（ｂ）粉末を所定の割合で添加し、撹拌後、静置し、チタニアにメタバナジン酸アンモニウムを吸着させる。つぎに、このスラリーに、メタタングステン酸アンモニウム（以下、ＡＭＴという）の水溶液を所定の割合で添加し、撹拌後、静置する。こうして調製したスラリーに、例えばセラミックス繊維シートを成形したハニカム構造体を浸漬して、ハニカム構造体にスラリー中の脱硝触媒前駆体物質を担持させ、スラリーより取り出したハニカム構造体を乾燥し、ついで焼成して、脱硝触媒を具備するハニカム構造体を調製する。
【００３３】
つぎに第２に、シリカゾルと水の混合液に、チタニア（酸化チタン）粉末を所定の割合で加え、スラリーを調製する。ついで、このスラリーに、例えばセラミックス繊維シートを成形したハニカム構造体を浸漬して、ハニカム構造体にスラリー中のチタニア粉末を担持させ、スラリーより取り出したハニカム構造体を乾燥し、焼成する。このチタニア粉末を担時させたハニカム構造体を、粒径１０μｍ以下の粒子が、累積含有率で２０％以上含まれている粒径の小さいメタバナジン酸アンモニウム・ＡＭＶ（ｂ）粉末の水溶液に浸漬し、ハニカム構造体にさらにＡＭＶ（ｂ）を担持させ、該水溶液より取り出したハニカム構造体を乾燥した後、焼成する。さらに、チタニア粉末とメタバナジン酸アンモニウム・ＡＭＶ（ｂ）を担持したハニカム構造体を、メタタングステン酸アンモニウム（ＡＭＴ）の水溶液に浸漬し、ハニカム構造体にメタタングステン酸アンモニウムをさらに担持させ、取り出したハニカム構造体を乾燥した後、焼成して、脱硝触媒を具備するハニカム構造体を調製する。
【実施例】
【００３４】
つぎに、本発明の実施例を比較例と共に説明するが、本発明は、これらの実施例に限定されるものではない。なお、実施例２は参考として示したもので本発明に対応するものではない。
【００３５】
実施例１
本発明の方法により脱硝触媒をつぎのようにして調製した。まず、シリカゾル〔商品名スノーテックスＯ（オー）、日産化学社製〕と水の混合液（混合重量比、１００部：４０部）に、チタニア（酸化チタン）粉末（商品名ＤＴ−５１、ミレニアム社製）を、シリカゾル１００重量部に対し８０重量部加え、スラリーを調製した。ついで、このスラリーに、上記図２に示す粒度分布を有する粒径の小さいメタバナジン酸アンモニウム・ＡＭＶ（ｂ）粉末を、シリカゾル１００重量部に対し４．８重量部添加し、常温で１分間撹拌した後、２時間静置し、チタニアにメタバナジン酸アンモニウムを吸着させた。
【００３６】
なお、ＡＭＶ（ｂ）粉末としては、重油灰等の石油系燃焼灰からバナジウムを回収した再生品（鹿島北共同発電株式会社製）を使用した。該メタバナジン酸アンモニウム粉末は、粒径１０μｍ以下の粒子が累積含有率で２５％、粒径１０μｍを越えかつ粒径２７μｍ以下の粒子が累積含有率で２５％、粒径２７μｍを越えかつ粒径６０μｍ以下の粒子が累積含有率で３０％、粒径６０μｍを越えかつ粒径２５０μｍ以下の粒子が累積含有率で２０％、それぞれ含まれているものである。
【００３７】
つぎに、上記のようにして得られたスラリーに、メタタングステン酸アンモニウム（ＡＭＴ）水溶液〔ＷＯ３換算で５０重量％水溶液（商品名ＭＷ−２、日本無機化学工業社製）〕を、シリカゾル１００重量部に対し８．６４重量部添加し、常温で１分間撹拌した後、１時間静置した。
【００３８】
こうして調製したスラリーに、セラミックス繊維シートを成形したハニカム構造体（ニチアス社製）を１０分間浸漬し、ハニカム構造体にスラリー中の脱硝触媒前駆体物質を担持させ、スラリーより取り出したハニカム構造体を、温度１１０℃で１時間乾燥した。乾燥後のハニカム構造体を、温度４００℃で１時間焼成し、脱硝触媒を具備するハニカム構造体を調製した。
【００３９】
比較例１
比較のために、上記実施例１の場合と同様にして脱硝触媒を調製するが、ここで、上記実施例１の場合と異なる点は、上記図１に示す粒度分布を有する粒径の大きい従来のメタバナジン酸アンモニウム・ＡＭＶ（ａ）粉末（太陽鉱工社製）を使用した点にある。
【００４０】
実施例２
本発明の方法により脱硝触媒をつぎのようにして調製した。まず、シリカゾル〔商品名スノーテックスＯ（オー）、日産化学社製〕と水の混合液（混合重量比、１００部：４０部）に、チタニア（酸化チタン）粉末（商品名ＤＴ−５１、ミレニアム社製）を、シリカゾル１００重量部に対し８０重量部加え、スラリーを調製した。ついで、このスラリーに、セラミックス繊維シートを成形したハニカム構造体（ニチアス社製）を１０分間浸漬し、ハニカム構造体にスラリー中のチタニア粉末を担持させ、スラリーより取り出したハニカム構造体を、温度１１０℃で１時間乾燥した。乾燥後のハニカム構造体を、温度５００℃で１時間焼成した。
【００４１】
ついで、チタニア粉末を担時させた上記ハニカム構造体を、上記図２に示す粒度分布を有する粒径の小さいメタバナジン酸アンモニウム・ＡＭＶ（ｂ）粉末（鹿島北共同発電株式会社製）の水溶液〔ＡＭＶ（ｂ）粉末を水１００重量部に対し０．２７５重量部添加した水溶液〕に浸漬し、ハニカム構造体にさらにＡＭＶ（ｂ）を担持させ、該水溶液より取り出したハニカム構造体を、温度１１０℃で乾燥した後、ハニカム構造体を、温度２２０℃で１時間焼成した。
【００４２】
さらに、上記チタニア粉末とメタバナジン酸アンモニウム・ＡＭＶ（ｂ）を担持したハニカム構造体を、メタタングステン酸アンモニウムの水溶液〔ＷＯ３換算で５０重量％水溶液（商品名ＭＷ−２、日本無機化学工業社製）を水１００重量部に対し９．４７重量部添加した水溶液〕に浸漬し、ハニカム構造体にメタタングステン酸アンモニウムをさらに担持させ、取り出したハニカム構造体を、温度１１０℃で１時間乾燥した。乾燥後のハニカム構造体を、温度４００℃で１時間焼成し、脱硝触媒を具備するハニカム構造体を調製した。
【００４３】
比較例２
比較のために、上記実施例２の場合と同様にして脱硝触媒を調製するが、ここで、上記実施例２の場合と異なる点は、上記図１に示す粒度分布を有する粒径の大きい従来のメタバナジン酸アンモニウム・ＡＭＶ（ａ）粉末（太陽鉱工社製）を使用した点にある。
【００４４】
＜脱硝触媒の性能評価実験＞
つぎに、上記実施例１と２および比較例１と２でそれぞれ調製した各種脱硝触媒について、図３にフローシートを示す脱硝実験装置を用いて、触媒の脱硝性能を評価した。
【００４５】
同図に示す脱硝実験装置において、まず、窒素酸化物（ＮＯｘ）ガスと空気（ＡＩＲ）を、それぞれ流量計（ＭＦ）によって所定の割合で混合タンク（Ｍｉｘ  ｔａｎｋ）に供給し、撹拌した。つぎに、混合タンクから実際にリアクター（反応器）に流すガス量を定量しかつヒーターで加熱するために蒸発管に流入した。なお、余分なガスは排気するほか、一部は入口ガス濃度として窒素酸化物（ＮＯｘ）計にて窒素酸化物（ＮＯｘ）濃度を測定した。このとき、ミックスガス中の窒素酸化物（ＮＯｘ）濃度は１００ｐｐｍであった。
【００４６】
蒸発管の前では、定量ポンプで一定流量の水を送り、１０容量％の水蒸気にして、ミックスガスに加えた。蒸発管を通ったミックスガスに、流量計（ＭＦ）によってアンモニア（ＮＨ３）ガスを所定の割合で加え、これらのミックスガスを、脱硝触媒を具備した反応器に導入し、反応温度４００℃、および触媒面積速度（ＡＶ）を５０ｍ／ｈとして、窒素酸化物（ＮＯｘ）を還元剤であるアンモニア（ＮＨ３）と共に反応させて、窒素（Ｎ２）と水（Ｈ２Ｏ）に分解する反応を実施した。
【００４７】
反応器から排出されたガス中の窒素酸化物（ＮＯｘ）の量を、窒素酸化物（ＮＯｘ）計およびガスクロマトグラフ（ＧＣ）で測定し、得られた結果を下記の表１にまとめて示した。
【表１】
0005723646.tif 000002
【００４８】
上記表１の結果から明らかなように、本発明の実施例１と２で調製した脱硝触媒によれば、比較例１と２で調製した脱硝触媒に比べて、それぞれ約１０％程度高い脱硝率を示した。このように、粒径の小さいメタバナジン酸アンモニウム・ＡＭＶ（ｂ）粉末を使用することで、触媒活性を向上させることができた。
【００４９】
しかも、ＡＭＶ（ｂ）粉末としては、重油灰等の石油系燃焼灰からバナジウムを回収した再生品を使用しており、脱硝触媒の製造コストの上昇を伴わないものであった。
【図１】
0005723646.tif 000003
【図２】
0005723646.tif 000004
【図３】
0005723646.tif 000005